ПОКРЫТОЕ ИЗДЕЛИЕ, ИМЕЮЩЕЕ ПОКРЫТИЕ С НИЗКОЙ ИЗЛУЧАТЕЛЬНОЙ СПОСОБНОСТЬЮ, ОБЛАДАЮЩЕЕ НИЗКИМ ПРОПУСКАНИЕМ ВИДИМОГО СВЕТА, КОТОРОЕ МОЖЕТ БЫТЬ ИСПОЛЬЗОВАНО В БЛОКЕ ИС-ОКНА ДЛЯ СЕРОГО ВНЕШНЕГО ВИДА

1. Покрытое изделие, включающее в себя покрытие, нанесенное на стеклянную подложку, причем покрытие содержит:
первый и второй отражающие инфракрасное излучение (ИК) слои, содержащие серебро, причем первый ИК-отражающий слой расположен ближе к стеклянной подложке, чем второй ИК-отражающий слой;
- первый контактный слой, содержащий NiCr, расположенный поверх и непосредственно контактирующий с первым ИК-отражающим слоем, содержащим серебро;
- диэлектрический слой, содержащий нитрид кремния, расположенный поверх и непосредственно контактирующий с первым контактным слоем, содержащим NiCr;
- второй контактный слой, содержащий NiCr, расположенный поверх и непосредственно контактирующий со слоем, содержащим нитрид кремния;
- второй ИК-отражающий слой, содержащий серебро, расположенный поверх и непосредственно контактирующий со вторым контактным слоем, содержащим NiCr;
- третий контактный слой, содержащий NiCr, расположенный поверх и непосредственно контактирующий со вторым ИК-отражающим слоем;
- другой диэлектрический слой, содержащий нитрид кремния, расположенный поверх и непосредственно контактирующий с третьим контактным слоем, содержащим NiCr;
в котором второй ИК-отражающий слой, содержащий серебро, по меньшей мере, в два раза толще, чем первый ИК-отражающий слой, содержащий серебро; и
покрытое изделие обладает пропусканием видимого света, измеренным на монолите, не более 55% и отражающей способностью для видимого света со стороны стекла, измеренной на монолите, не более 11%.
2. Покрытое изделие по п. 1, причем покрытое изделие обладает отражающей способностью для видимого света со стороны стекла, измеренной на монолите, не более 10%.
3. Покрытое изделие по любому из предыдущих пунктов, причем покрытое изделие обладает отражающей способностью для видимого света со стороны стекла, измеренной на монолите, не более 9%.
4. Покрытое изделие по любому из предыдущих пунктов, причем покрытое изделие обладает отражающей способностью для видимого света со стороны стекла, измеренной на монолите, не более 8%.
5. Покрытое изделие по любому из предыдущих пунктов, в котором второй ИК-отражающий слой, содержащий серебро, по меньшей мере, на 40 ангстрем (Å) толще, чем первый ИК-отражающий слой, содержащий серебро.
6. Покрытое изделие по любому из предыдущих пунктов, в котором второй ИК-отражающий слой, содержащий серебро, по меньшей мере, на 50 ангстрем (Å) толще, чем первый ИК-отражающий слой, содержащий серебро.
7. Покрытое изделие по любому из предыдущих пунктов, в котором покрытое изделие обладает пропусканием видимого света, измеренным на монолите, не более 50%.
8. Покрытое изделие по любому из предыдущих пунктов, в котором покрытое изделие обладает пропусканием видимого света, измеренным на монолите, не более 45%.
9. Покрытое изделие по любому из предыдущих пунктов, в котором диэлектрический слой, содержащий нитрид кремния, который расположен поверх и непосредственно контактирует с первым контактным слоем, содержащим NiCr, является аморфным.
10. Покрытое изделие по любому из предыдущих пунктов, в котором первый контактный слой, содержащий NiCr, является по существу металлическим или металлическим и содержит не более чем примерно 5% (атомных %) кислорода.
11. Покрытое изделие по любому из предыдущих пунктов, в котором каждый из первого, второго и третьего контактных слоев, содержащих NiCr, является по существу металлическим или металлическим и содержит не более чем примерно 5% (атомный %) кислорода.
12. Покрытое изделие по любому из предыдущих пунктов, в котором упомянутый первый, второй и/или третий контактные слои содержат азот.
13. Покрытое изделие по любому из предыдущих пунктов, причем упомянутое покрытие изделие обладает пропусканием видимого света примерно 25-55%, измеренным на монолите.
14. Покрытое изделие по любому из предыдущих пунктов, причем упомянутое покрытие изделие не было подвергнуто термической закалке и обладает пропусканием видимого света примерно 35-45%, измеренным на монолите.
15. Покрытое изделие по любому из пп. 1-13, причем покрытое изделие подвергнуто термической закалке.
16. Покрытое изделие по п. 15, причем покрытое изделие подвергнуто термообработке и имеет значение ΔΕ* при отражении со стороны стекла не более 5,0 вследствие термообработки.
17. Покрытое изделие по любому из пп. 15 и 16, причем покрытое изделие подвергнуто термообработке, и оно обладает пропусканием видимого света примерно 35-50%, измеренным на монолите.
18. Покрытое изделие по любому из предыдущих пунктов, в котором первый ИК-отражающий слой, содержащий серебро, обладает толщиной 30-70, а второй ИК-отражающий слой, содержащий серебро, обладает толщиной 110-180.
19. Покрытое изделие по любому из предыдущих пунктов, в котором покрытие дополнительно содержит верхнее покрытие, содержащее оксид циркония.
20. Покрытое изделие по любому из предыдущих пунктов, в котором покрытие обладает поверхностным сопротивлением слоя (Rs) меньшим или равным 4,0 Ом/100 квадратных футов.
21. Покрытое изделие по любому из предыдущих пунктов, в котором покрытие дополнительно содержит другой контактный слой, содержащий NiCr, расположенный ниже и непосредственно контактирующий с первым ИК-отражающим слоем, содержащим серебро.
22. Покрытое изделие по любому из предыдущих пунктов, в котором покрытие дополнительно содержит диэлектрический слой, содержащий нитрид кремния, расположенный на и непосредственно контактирующий со стеклянной подложкой.
23. Блок ИС-окна, включающий в себя покрытое изделие по любому из предыдущих пунктов и другую стеклянную подложку, которая связана с упомянутым покрытым изделием.
24. Блок ИС-окна по п. 23, в котором блок ИС-окна является серым или темно-серым по внешнему виду, если смотреть снаружи, и в котором стеклянные подложки блока ИС-окна являются бесцветными, не серыми, стеклянными подложками.
25. Оконный блок из изоляционного стекла (ИС), содержащий:
- покрытое изделие, включающее в себя покрытие, нанесенное на первую стеклянную подложку;
- при этом первая стеклянная подложка с нанесенным на нее покрытием связана со второй стеклянной подложкой с зазором между ними, и первая стеклянная подложка адаптирована таким образом, чтобы она находилась на внешней/наружной стороне блока ИС-окна, а вторая стеклянная подложка адаптирована таким образом, чтобы она находилась на внутренней стороне блока ИС-окна, прилегающей к внутреннему пространству здания, на котором закреплен или должен быть закреплен блок ИС-окна, и в котором покрытие находится на основной поверхности первой стеклянной подложки, обращенной к зазору между подложками;
причем покрытие, нанесенное на первую стеклянную подложку, содержит:
- первый и второй отражающие инфракрасное (ИК) излучение слои, содержащие серебро, причем первый ИК-отражающий слой расположен ближе к стеклянной подложке, чем второй ИК-отражающий слой;
- первый контактный слой, содержащий NiCr, расположенный поверх, и непосредственно контактирующий с первым ИК-отражающим слоем, содержащим серебро;
- диэлектрический слой, содержащий нитрид кремния, расположенный поверх, и непосредственно контактирующий с первым контактным слоем, содержащим NiCr;
- второй контактный слой, расположенный поверх и непосредственно контактирующий со слоем, содержащим нитрид кремния;
- второй ИК-отражающий слой, содержащий серебро, расположенный поверх и непосредственно контактирующий со вторым контактным слоем;
- третий контактный слой, содержащий NiCr, расположенный поверх и непосредственно контактирующий со вторым ИК-отражающим слоем;
- другой диэлектрический слой, содержащий нитрид кремния, расположенный поверх и непосредственно контактирующий с третьим контактным слоем, содержащим NiCr;
при этом второй ИК-отражающий слой, содержащий серебро, по меньшей мере, на 30 ангстрем толще, чем первый ИК-отражающий слой, содержащий серебро;
блок ИС-окна обладает пропусканием видимого света не более 50% и отражательной способностью для внешнего видимого света не более 12%; и
блок ИС-окна является серым или темно-серым по внешнему виду, если смотреть снаружи, а первая и вторая стеклянные подложки блока ИС-окна являются бесцветными, не серыми стеклянными подложками.
26. Блок ИС-окна по п. 25, в котором второй контактный слой содержит NiCr.
27. Блок ИС-окна по любому из пп. 25 и 26, в котором блок ИС-окна обладает отражательной способностью для внешнего видимого света не более 10%.
28. Блок ИС-окна по любому из пп. 25-27, в котором второй ИК-отражающий слой, содержащий серебро, по меньшей мере, на 40 ангстрем (Å) толще, чем первый ИК-отражающий слой, содержащий серебро.
29. Блок ИС-окна по любому из пп. 25-28, в котором второй ИК-отражающий слой, содержащий серебро, по меньшей мере, в два раза толще, чем первый ИК-отражающий слой, содержащий серебро.
30. Блок ИС-окна по любому из пп. 25-29, в котором стеклянные подложки подвергнуты термической закалке.
31. Блок ИС-окна по любому из пп. 25-30, в котором первый ИК-отражающий слой, содержащий серебро, обладает толщиной 30-70, а второй ИК-отражающий слой, содержащий серебро, обладает толщиной 110-180.
32. Блок ИС-окна по любому из пп. 25-31, в котором покрытие дополнительно содержит верхнее покрытие, содержащее оксид циркония.
33. Блок ИС-окна по любому из пп. 25-32, в котором покрытие обладает поверхностным сопротивлением слоя (Rs), меньшим или равным 4,0 Ом/100 квадратных футов.
34. Блок ИС-окна по любому из пп. 25-33, в котором покрытие дополнительно содержит другой контактный слой, содержащий NiCr, расположенный ниже и непосредственно контактирующий с первым ИК-отражающим слоем, содержащим серебро.